СПОСОБ ПОЛУЧЕНИЯ ОКИСИ ОЛЕФИНА

1. Способ эпоксидирования олефина, включающий: взаимодействие композиции сырьевого газа, содержащей олефин, кислород и модератор, выбранный из группы, включающей двухатомный хлор и пергалогенированные углеводороды, в присутствии катализатора эпоксидирования.
2. Способ по п.1, где модератором является двухатомный хлор.
3. Способ по п.1, где модератором является пергалогенированный углеводород, выбранный из группы, включающей трихлорфторметан и перхлорэтилен.
4. Способ по п.1, где модератором является двухатомный хлор, присутствующий в концентрации от около 1 ч./млн. до около 75 ч./млн. (по объему).
5. Способ по п.1, где модератором является пергалогенированный углеводород, присутствующий в концентрации от около 0,1 ч./млн. до около 20 ч./млн. (по объему).
6. Способ по п.1, где катализатор эпоксидирования содержит подложку, каталитически эффективное количество серебра или содержащего серебро соединения, промотирующее количество рения или содержащего рений соединения, и промотирующее количество одного или нескольких соединений, содержащих щелочные металлы или щелочноземельные металлы.
7. Способ по п.6, где модератором является двухатомный хлор, присутствующий в концентрации от около 1 ч./млн. до около 75 ч./млн. (по объему).
8. Способ по п.6, где модератором является пергалогенированный углеводород, присутствующий в количестве от около 0,1 ч./млн. до около 20 ч./млн. (по объему).
9. Способ по п.1, где катализатор эпоксидирования содержит подложку, каталитически эффективное количество серебра или содержащего серебро соединения, промотирующее количество рения или содержащего рений соединения, и промотирующее количество одного или более соединений, содержащих щелочные металлы или щелочноземельные металлы, и где композиция сырьевого газа содержит менее чем около 2% двуокиси углерода.
10. Способ по п.1, где олефином является этилен.
11. Способ по п.6, где катализатор эпоксидирования дополнительно включает промотирующие количества компонента на основе щелочноземельного металла Группы IIA.
12. Способ эпоксидирования олефина, включающий: взаимодействие композиции сырьевого газа, содержащей олефин, кислород и композицию модератора, содержащую по существу только пергалогенированный углеводород, в присутствии катализатора эпоксидирования.
13. Способ по п.12, где пергалогенированный углеводород выбирают из группы, включающей трихлорфторметан и перхлорэтилен.
14. Способ по п.12, где пергалогенированный углеводород присутствует в количестве от около 0,1 ч./млн. до около 20 ч./млн. (по объему).
15. Способ эпоксидирования олефина, включающий: взаимодействие композиции сырьевого газа, содержащей олефин, кислород и двухатомный хлор, в присутствии катализатора эпоксидирования.
16. Способ по п.15, где двухатомный хлор присутствует в концентрации от около 1 ч./млн. до около 75 ч./млн. (по объему).
17. Набор для эпоксидирования олефина, содержащий:
(a) катализатор эпоксидирования;
(b) композицию сырьевого газа, содержащую олефин, кислород и не содержащий водорода источник хлора, выбранный из группы, включающей двухатомный хлор и пергалогенированные углеводороды; и
(c) реактор для взаимодействия компонентов композиции сырьевого газа в присутствии катализатора эпоксидирования.
18. Набор по п.17, где реактором является трубчатый реактор с неподвижным слоем.
19. Набор по п.17, также содержащий инструкции для работы реактора, где инструкции напечатаны в виде книги или руководства по пользованию.
20. Набор по п.17, где олефином является этилен.